БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент 21,3-24,2; керамзит 57,6-64,0; керамзитовый песок 8,6-17,8; вспученный перлитовый песок 3,2-4,6; смыленную канифоль 0,001-0,0012; воду [1].
Задача изобретения состоит в получении прочности бетонных изделий.
Технический результат достигается тем, что бетонная смесь, включающая портландцемент, керамзитовый гравий, керамзитовый песок, вспученный перлитовый песок, омыленную канифоль, воду, дополнительно содержит суперпластификатор С-3 и молотое стекло при следующем соотношении компонентов, мас.%: портландцемент 21-24; керамзитовый гравий 27-31; керамзитовый песок 5-7; вспученный перлитовый песок 5-7; омыленная канифоль 0,001-0,0012; суперпластификатор С-3 0,9-1,3; молотое стекло 18-20; вода - остальное.
Примерные составы бетонной смеси и характеристики бетона приведены в таблице.
Компоненты
Содержание,
мас.%:
Состав №1
Состав №2
Состав №3
Портландцемент
21
22,5
24
Керамзитовый гравий
31
29
27
Керамзитовый песок
5
6
7
Перлитовый песок
7
6
5
Омыленная канифоль
0,001
0,0012
0,001
Суперплаетификатор С-3
0,9
1,1
1,3
Молотое стекло
20
19,5
18
Вода
остальное
остальное
остальное
Для приготовления бетонной смеси подготавливают и дозируют сырьевые компоненты. Портландцемент, керамзитовый гравий (фракция 20-40 мм), керамзитовый песок (фракция до 5 мм), вспученный перлитовый песок (фракция до 5 мм), любое (тарное, листовое, медицинское и др.) силикатное молотое стекло (фракция 1-3 мм) смешивают, добавляют воду, суперпластификатор С-3, омыленную канифоль и еще раз смешивают. Приготовленную бетонную смесь укладывают в металлические (предварительно смазанные минеральным маслом) формы и подают на тепловлажностную обработку. Прочность на сжатие бетона, полученного из предложенной смеси, составит не менее 3 МПа.
Источник информации:
1. АС №1276650 СССР, C04B 28/02, 14/18, 1986. Бюл. 46.